ВОЗОБНОВЛЯЕМОЕ СВЯЗУЮЩЕЕ ДЛЯ НЕТКАНЫХ МАТЕРИАЛОВ

1. Отверждаемая водная композиция, содержащая аддукт
(а) углеводного полимера и
(б) многофункционального сшивающего агента, выбранного из группы, состоящей из мономерной многоосновной кислоты, ее соли, ее ангидрида и их смесей,
где аддукт получен способом, включающим объединение (а) и (б) в массовом отношении (а):(б) от 95:5 до примерно 35:65.
2. Отверждаемая водная композиция по п.1, где углеводный полимер (а) представляет собой солюбилизированный углеводный полимер.
3. Отверждаемая водная композиция по п.2, где углеводный полимер (а) представляет собой крахмал.
4. Отверждаемая водная композиция по п.3, где крахмал содержит более чем 80% амилопектина.
5. Отверждаемая водная композиция по п.1, которая, по существу, не содержит поливинилового спирта.
6. Отверждаемая водная композиция по п.1, где сшивающий агент представляет собой многоосновную кислоту, содержащую по меньшей мере одну ангидридную группу, по меньшей мере две карбоксильные группы или их соли.
7. Отверждаемая водная композиция по п.6, где многоосновная кислота выбрана из группы, состоящей из лимонной кислоты, малеиновой кислоты, малеинового ангидрида, янтарной кислоты, глутаровой кислоты, яблочной кислоты, фталевой кислоты, щавелевой кислоты, адипиновой кислоты, винной кислоты, аспарагиновой кислоты, фталевого ангидрида и их смесей.
8. Отверждаемая водная композиция по п.1, имеющая содержание нелетучих веществ более чем 30 мас.%.
9. Отверждаемая водная композиция по п.1, дополнительно включающая добавление воды в количестве, достаточном для того, чтобы отверждаемая водная композиция содержала вплоть до 96 мас.% воды на основе суммарной массы композиции.
10. Способ получения отверждаемой водной композиции, при котором объединяют
(а) углеводный полимер и
(б) многофункциональный сшивающий агент, выбранный из группы, состоящей из мономерной многоосновной кислоты, ее соли, ее ангидрида и их смесей,
где массовое отношение (а):(б) составляет от 95:5 до примерно 35:65.
11. Способ по п.10, дополнительно включающий стадию солюбилизации углеводного полимера (а) кислотой, стимулирующей гидролиз, перед объединением углеводного полимера (а) с многофункциональный сшивающим агентом (б).
12. Способ по п.10, где углеводный полимер (а) представляет собой крахмал, и где крахмал содержит более чем 80% амилопектина.
13. Способ по п.10, дополнительно включающий добавление воды в количестве, достаточном для того, чтобы отверждаемая водная композиция содержала вплоть до 96 мас.% воды на основе суммарной массы композиции.
14. Способ по п.10, где отверждаемая водная композиция имеет содержание нелетучих веществ более чем 30 мас.%.
15. Способ скрепления нетканых волокон, включающий
приведение нетканых волокон в контакт с отверждаемой водной композицией по п.9 с образованием смеси, и
нагревание смеси от 120°C до 300°C в течение времени, достаточного для осуществления отверждения.
16. Способ по п.15, где нетканые волокна представляют собой стекловолокно или минеральную вату.
17. Скрепленное связующим нетканое изделие, изготовленное способом, включающим
приведение нетканых волокон в контакт с отверждаемой водной композицией по п.9 с образованием смеси, и
нагревание смеси от 120°C до 300°C в течение времени, достаточного для осуществления отверждения.
18. Скрепленное связующим нетканое изделие по п.17, где нетканые волокна представляют собой стекловолокно.
19. Теплоизоляция зданий, содержащая скрепленное связующим нетканое изделие по п.18.